(57)【特許請求の範囲】
【請求項１】
次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物を用いて、スクリーン印刷によりカラー印刷されたポリマー材料シートを含む積層グレージング材。
【請求項２】
前記組成物のポリビニルブチラールが、ポリスチレン当量で最大９０，０００に等しく、好ましさが増大する順に最大で８０，０００、７０，０００、６０，０００及び５０，０００に等しい値を中心とする、ゲル浸透クロマトグラフィによって評価される分子量を有することを特徴とする、請求項１に記載の積層グレージング材。
【請求項３】
前記組成物のポリビニルブチラールが、ポリスチレン当量で少なくとも２０，０００、好ましくは３０，０００に等しい値を中心とする、ゲル浸透クロマトグラフィによって評価される分子量を有することを特徴とする、請求項１又は２に記載の積層グレージング材。
【請求項４】
前記組成物のポリビニルブチラールの［ＯＨ］含有率が、１７％と２２％の間のポリビニルアルコール重量百分率に相当することを特徴とする、請求項１〜３の一項に記載の積層グレージング材。
【請求項５】
前記少なくとも１種の脂肪族ジカルボン酸ジエステルが、コハク酸エステル、グルタル酸エステル及びアジピン酸エステルから選択されることを特徴とする、請求項１〜４の一項に記載の積層グレージング材。
【請求項６】
前記少なくとも１種の白色顔料が二酸化チタンを含むことを特徴とする、請求項１〜５の一項に記載の積層グレージング材。
【請求項７】
前記少なくとも１種の白色顔料がルチル型二酸化チタンを含むことを特徴とする、請求項１〜６の一項に記載の積層グレージング材。
【請求項８】
前記少なくとも１種の白色顔料の量が、前記組成物の３２重量％と４２重量％の間であることを特徴とする請求項１〜７の一項に記載の積層グレージング材。
【請求項９】
前記少なくとも１つの溶媒が、少量の、グリコールエーテルで構成されることを特徴とする、請求項１〜８の一項に記載の積層グレージング材。
【請求項１０】
前記少なくとも１つの溶媒が、少量の、トリエチレングリコールジメチルエーテルで構成されることを特徴とする、請求項１〜９の一項に記載の積層グレージング材。
【請求項１１】
前記組成物が０．５〜３重量％のカーボンブラックを含有することを特徴とする、請求項１〜１０の一項に記載の積層グレージング材。
【請求項１２】
前記組成物が湿潤剤として有効量の可塑剤を含むことを特徴とする、請求項１〜１１の一項に記載の積層グレージング材。
【請求項１３】
前記組成物がシリコーンを含有しない有効量の界面活性剤を含むことを特徴とする、請求項１〜１２の一項に記載の積層グレージング材。
【請求項１４】
請求項１〜１３の一項に記載の積層グレージング材の一部となるように意図されたポリマー材料シートにスクリーン印刷により印刷する方法であって、スクリーン印刷用スクリーンを通して当該シートに適用されるのが、次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物であることを特徴とする、ポリマー材料シートにスクリーン印刷により印刷する方法。
【請求項１５】
前記組成物の適用によって形成した湿潤層の厚みが１０μｍと５０μｍの間であることを特徴とする、請求項１４に記載の方法。
【請求項１６】
請求項１〜１３の一項に記載の積層グレージング材の一部となるように意図され、次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物を用いて、スクリーン印刷により印刷されている、ポリマー材料シート。
【発明の詳細な説明】
【技術分野】
【０００１】
本発明は、
・ポリビニルブチラール又はエチレン／酢酸ビニルコポリマーのシートなどのプラスチック中間層を用いて互いに接着された２枚のガラスシート、又は、
・ポリウレタンの層間シートにより互いに接着された１枚のガラスシートと１枚のポリカーボネートシート、又は、
・ポリウレタンシートなどが接着されている無機ガラス又はポリカーボネートの単一シート、
で一般に構成された、積層グレージング材の分野に関する。
【背景技術】
【０００２】
自動車のフロントガラスなどとして使用される積層グレージング材には、数多くの用途がある。すなわち、車室内の計器板温度及び周囲温度を低下させることのできる太陽熱線反射層、車内バックミラーの支持体、特にＩＴＯ層又は電熱線ネットワーク用の電流給電母線、太陽光をフィルターにかけるための、所望によりグラデーションカラーを備えた上部ストリップ、雨滴検出器などである。したがって積層グレージング材は、さまざまな目的、すなわち、下にある接着剤を紫外線放射から保護し車体構成部品又はシールを車外の観察者の視野から隠すために全周囲にわたり不透明化されたグレージング材の縁部、メーカー又はさまざまな規格に関するマーキング、車内バックミラーのベースを車外の観察者の視野から隠すための不透明化された表面、といった目的のために、印刷が施される。
【０００３】
平面ガラスシート上に、つまり該当する場合には曲げ加工前に、このような印刷を施すことが普通である（これは、湾曲した表面への印刷がはるかに困難なためである）。１つの好ましい方法は、エナメルのスクリーン印刷であり、これは求められる光学的品質、すなわち優れた被覆性、不透明度及び解像度を提供でき、容易に工業化できる。
【０００４】
平面ガラスシート上へのスクリーン印刷には欠点がないわけではない。積層品において、エネメルは、外側への配置を意図された、すなわち大気と接触するガラスシートの面２と呼ばれる内側面上に、及び／又は、内側への配置を意図された、すなわち内部雰囲気、特に輸送車両の車室空間と接触するガラスシートの面４と呼ばれる外側面上に、スクリーン印刷される。
【０００５】
組立てられた積層品の構造において内側の面２をエナメル塗装することの欠点は、以下のように説明できる。ガラスシートは、１対ずつのその曲げ加工の間、粉末中間層の存在にも関わらず互いに、又は曲げ加工設備の機械的構成要素と、物理的に接触する。この物理的接触のため、硬化及び乾燥が不充分である印刷表面が不利な影響を受けるのを防止する目的で、例えば、粉末中間層による分離にも関わらず２枚のガラスシートが結合したり、未硬化のエナメル表面に欠陥が発生したりするのを防止する目的で、印刷された組成物のアニーリングのために追加の炉を前もって使用することが必要となる。このアニーリングは、生産ラインにおける追加コストを発生させる追加の処理工程である。
【０００６】
組立てられた積層品の構造内において外側の面４のエナメル塗装では、エナメルの硬化が公知のようにして光学的欠陥（ドイツ語で「Ｂｒｅｎｎｌｉｎｉｅ」）の発生を招く。
【０００７】
面２及び４のこれらのエナメル塗装に共通の欠点は、他にも存在する。
【０００８】
第１に、エナメルはガラスと同量の熱を吸収しないことから、一方ではエナメル塗装されたゾーンそして他方ではエナメル塗装されていないゾーンのために完全に適応し差別化された加熱を規定する必要がある。したがって、加熱は、雨滴検出器、光検出器などを備えたフロントガラス及び備えないフロントガラスのグレージング材の各構成ごとに変更されなければならない。
【０００９】
さらに、硬化後の黒色エナメルの密度はおよそ３である。しかしながら、この値よりもわずかに大きい光学密度が求められる場合があり、これは、被着されるエナメルの厚みを増大させることによってのみ得ることができる。
【００１０】
これらの問題は、ガラスシート上ではなく、ポリビニルブチラールシートのような中間接着層などの、積層グレージング材の構成内に含まれるポリマー材料シート上にスクリーン印刷をすることによって解決することができた。
【００１１】
明らかに、方法のこの変更は、いずれの場合でも、機械的強度又は経年劣化の観点からのみならず美観的観点から見ても、標準規格及び顧客の仕様との整合性という、最終製品の仕様に対して不利な影響を及ぼすことがあってはならない。特に以下の点、すなわち、
・ピンホール数が少ないことによって発現される、透明度に受入れがたいほどの影響を及ぼすことのない良好な被覆率、
・Ｘ−Ｒｉｔｅ  ３４１装置などにより測定される、少なくとも３に等しい、好ましくは４に等しい光学密度に相当する所要不透明度、
・顧客にとって許容可能な、すなわちガラス上のエナメル塗装のものと同様の、印刷の解像度及び外観、
を指摘しておくべきである。
【００１２】
その上、本発明は、より詳細にはカラー印刷を対象としており、ここでカラー印刷というのは、黒以外の印刷、特にグレー、白、青、緑、赤、黄色などの印刷を意味し、この印刷は、美的観点又は技術的観点から見た車両の個性化という益々増大する需要に応えるものであり、１つの特定の色で例えば電気自動車を表わすことなどが可能である。しかしながら、「エナメル」技術は、複数の理由から、自動車の問題に応えることを可能にするものではない。赤、オレンジ色又は黄色の色調については、標準的なエナメルがこれらの明るい色を得る目的でカドミウムを含んでいることから、ＥＨＳ（環境、健康及び安全性）の問題のために、これらの使用は今後禁止されている。カドミウムを含まない赤、オレンジ色又は黄色のエナメルは存在するが、パステル調の色合いであり、３をはるかに下回る光学密度しか有していない。
【００１３】
青又は緑色のメタリックの色合いに関しては、光学密度が不充分である。３という光学密度を保証するためには、着色エナメルの背後に黒色印刷する２重印刷を実施する必要がある。こうして、処理工程は複雑になり、コストは増大する（原料価格、あるいはさらに生産ラインの効率損失の可能性）。
【発明の概要】
【発明が解決しようとする課題】
【００１４】
したがって、本発明の目的は、上述の利点の組合せを有し、３０分を上回らない、好ましくは１０分、とりわけ５分を上回らない「タッチドライ」時間で単一パスで特に実施可能な、積層グレージング材のポリマー材料シート上へのカラースクリーン印刷方法を提供することにある。上述の面２及び４へのエナメル塗装に関連する欠点、特にアニーリング炉を使用する追加工程（面２）の必要性及び面４上の光学的欠陥の発生は、排除されなくてはならない。
【課題を解決するための手段】
【００１５】
この目的は、積層グレージング材の一部となるように意図されたポリマー材料シートのスクリーン印刷によるカラー印刷に好適な組成物であって、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における組成物のブルックフィールド粘度が９Ｐａ・ｓと１３Ｐａ・ｓの間となるように選択された量及び比表面積の少なくとも１種の白色顔料と、
を含む組成物を１つの対象とする本発明によって達成される。
【００１６】
この組成物は、スクリーン印刷用スクリーン及びポリマー材料基材に関して、特に１０℃〜２５℃、好ましくは１２℃〜１５℃、そして２０％〜７０％、好ましくは最高で３０％の湿度などの作業雰囲気条件下で、それを方法にとって完全に好適なものにし、かつ平面ガラス上への印刷と等価の印刷結果を保証するレオロジー及び親和性（表面張力）を有する。このように開発されたインクは、単一のスクリーン印刷パスで高い光学的品質、特に上述のピンホールの存在しないこと及び充分な光学密度と同時に、インラインプロセスに適合する短いタッチドライ時間を得ることを可能にする。その上、この組成物を用いたスクリーン印刷により印刷されたポリマー材料シートを含む積層グレージング材の構成要素の結合力、つまりは相互接着力のため、この組成物はあらゆる国において施行されている基準を満たすことができる。印刷されたポリマー材料シート（特に中間接着剤層）を有する積層品の密着性は、メーカーの仕様及び標準規格により規定される閾値によって、ねじり試験及びボール落下試験を含めたさまざまな機械的試験により認証される。
【００１７】
ポリマー材料シートは、２枚のガラスシート間の、例えばポリビニルブチラール又はエチレン／酢酸ビニルなどでできた中間接着剤層、又は１枚のガラスシートと例えば１枚のポリカーボネート又はアクリル（ポリメチルメタクリレートなどの）シートとの間の、例えばポリウレタン製の中間接着剤層であるか、あるいは、他の任意のタイプの透明なポリマー材料、例えばポリカーボネート、アクリル、イオノマー樹脂などで構成される。
【００１８】
印刷されたポリマー材料シートはまた、積層グレージング材において、経年劣化／塩水噴霧耐性、耐酸性さらには耐紫外線に関する規制を満たし、こうして、その使用条件の如何に関わらず完成品の耐久性を保証する。
【００１９】
この組成物によって得られる印刷色は、各々例えばおよそ数重量％程度の選択された量の１種以上の対応する顔料を添加することにより、白、グレーのあらゆる色調、カラーインデックスＰＢ１５：３の青、カラーインデックスＰＧ７の緑など、さまざまになる。
【００２０】
本発明の組成物の好ましい特徴によると、
・組成物が含有するポリビニルブチラールは、ポリスチレン当量で最大９０，０００に等しく、好ましさが増大する順に最大で８０，０００、７０，０００、６０，０００及び５０，０００に等しく、少なくとも２０，０００、好ましくは３０，０００に等しい値を中心とする、ゲル浸透クロマトグラフィによって評価される分子量を有し、
・組成物が含有するポリビニルブチラールの［ＯＨ］含有率は、１７％と２２％の間のポリビニルアルコール重量百分率に相当し、
・前記少なくとも１つの脂肪族ジカルボン酸ジエステルは、特にジ（Ｃ１〜Ｃ６アルキル）、好ましくはジメチル、ジエチル、ジプロピル又はジブチル、そして特に好ましくはジメチルのコハク酸エステル、グルタル酸エステル及びアジピン酸エステルから選択され、これらのジエステルの複数種が混合物の形で含有されていることも可能であり、
・前記少なくとも１種の白色顔料は二酸化チタン、好ましくはルチル型二酸化チタンを含み、
・前記少なくとも１種の白色顔料の量は３２重量％と４２重量％の間であり、
・前記少なくとも１種の溶媒は、少量の、グリコールエーテル、例えばトリエチレングリコールジメチルエーテルなどで構成され、
・組成物は０．５〜３重量％のカーボンブラックを含有し、この構成成分は光学密度の増加を可能にし、
・組成物は、湿潤剤として有効量の可塑剤、例えば５〜１２重量％の安息香酸エステル、フタル酸エステル及び／又はその誘導体、アジピン酸エステル及び／又はその誘導体、脂肪酸エステル、トリメリット酸トリオクチル、トリアセチン、グリセロール、プロピレングリコール、ソルビトール又はトリメチルペンタンジオールジイソブチレートを、単独で又はその複数種の混合物として含み、
・組成物は、シリコーンを含有しない有効量の界面活性剤、特に０．５〜２重量％のポリアクリレートを含む。
【００２１】
さらに、本発明のその他の対象は、以下のもの、すなわち、
・積層グレージング材の一部となるように意図されたポリマー材料シートにスクリーン印刷により印刷するための方法であって、上述の組成物を、好ましくは１０μｍと５０μｍの間、特に好ましくは少なくとも２０μｍに等しい湿潤層の厚みでスクリーン印刷用スクリーンを通して当該シートに塗布し（この方法の工業的な処理可能性は、特にこの湿潤厚みが単一のスクリーン印刷パスで好ましく達成されるという事実によって実証される）、積層グレージング材において中間層として働くポリマー材料シートのために、インクの化学的組成が、小さい被着厚みでの中間層への印刷が積層グレージング材を得るための必須の工程を構成する良好な脱気とオートクレーブ処理特性を保証することを目的に最適化されている、印刷方法、
・積層グレージング材の一部をなすように意図され、かつ上述の組成物を用いてスクリーン印刷によって印刷されたポリマー材料シートであって、好ましくはポリビニルブチラール又はエチレン／酢酸ビニル、又は他の任意の透明なポリマー材料、例えばポリウレタン、ポリカーボネート、ポリメチルメタクリレート又は他のアクリル、イオノマー樹脂などで構成されているポリマー材料シート、及び、
・このようなポリマー材料シートを含む積層グレージング材、
である。
【００２２】
次に、本発明を以下の実施例によって説明する。
【実施例】
【００２３】
〔例１〕
ポリビニルブチラールの中間層シートに下表で詳細に説明される組成のインクを用いてスクリーン印刷することによって、ソーダ石灰フロートガラスの２枚のシートとともに組立てた後に、上述の通りの高い光学品質のグレー印刷を施した高い機械的品質の積層グレージング材が得られる。１０分という「タッチドライ」時間は短時間であり、連続インライン工業プロセスとの相性がよい。
【００２４】
下表では、全ての割合は重量百分率で示されている。
【００２５】
【表１】
0006321642.tif 000002
【００２６】
ポリビニルブチラールの分子量は、以下の方法で評価される。テトラヒドロフラン中に３ｇ／ｌのポリビニルブチラール粉末の液剤を調製し、次にＷａｔｅｒｓ  ＳｔｙｒａｇｅｌのＨＲ４Ｅタイプのゲル浸透クロマトグラフィカラム中に、１ｍｌ／ｍｉｎのテトラヒドロフランで注入する。蒸発光散乱検出器を用いてクロマトグラムを作成する。７〜７．１分で観察される幅広いピークは、ＰＳ当量で４６，０００〜５５，０００、すなわち事実上約５０，０００を中心とする分子量を示している。
【００２７】
ポリビニルブチラールの［ＯＨ］含有率は、１８％というポリビニルアルコール重量百分率に相当する。
【００２８】
湿潤剤は可塑剤としても作用し、すなわちそれは、印刷されたインク皮膜が光学特性の劣化なしにより大きく変形できるようにする。ここでは、それはフタル酸ジメチルシクロヘキシルである。
【００２９】
カーボンブラックの比表面積は６５ｍ2／ｇであり、４０〜１５０ｍ2／ｇの値が概して好適である。
【００３０】
ジエステルは、６０重量％のグルタル酸ジメチル、２０重量％のコハク酸ジメチル及び２０重量％のアジピン酸ジメチルの混合物である。
【００３１】
グリコールジエーテル溶媒は、トリエチレングリコールジメチルエーテルである。
【００３２】
界面活性剤は、２−エチルヘキシルアクリレートのコポリマーであり、それはシリコーンを含有していない。
【００３３】
２０℃のインクのブルックフィールド粘度は１１Ｐａ・ｓであり、本発明の枠内では９Ｐａ・ｓと１３Ｐａ・ｓの間の値が好適である。この測定は、以下の要領で実施される。インク中でローラーを少なくとも８時間回転させることにより、インクの粘度を安定した値まで低下させる。インクの試料を採取し、コーンプレート粘度計を用いてその粘度を測定する。
【００３４】
Ｘ−Ｒｉｔｅ  ３４１装置を用いて、積層グレージング材上の印刷されたグレーのパターンについて３を上回る光学密度が測定される。したがって、所要の不透明度が得られる。
【００３５】
印刷したパターンの解像度は満足のいくものである。
【００３６】
印刷した層間積層品の密着性は、車両について、及び車両への取付け及び／又は車両での使用が可能な機器及び部品についての一律の技術的規定の採用とこれらの規定に基づいて付与される承認の相互認証の条件とに関するＥ／ＥＣＥ／３２４、Ｅ／ＥＣＥ／ＴＲＡＮＳ／５０５協定の規則第４３号、附則４２にしたがった「ボール落下」試験を満たすことにより、実証される。
本発明の代表的な態様としては、以下を挙げることができる：
《態様１》
次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物を用いて、スクリーン印刷によりカラー印刷されたポリマー材料シートを含む積層グレージング材。
《態様２》
前記組成物のポリビニルブチラールが、ポリスチレン当量で最大９０，０００に等しく、好ましさが増大する順に最大で８０，０００、７０，０００、６０，０００及び５０，０００に等しい値を中心とする、ゲル浸透クロマトグラフィによって評価される分子量を有することを特徴とする、態様１に記載の積層グレージング材。
《態様３》
前記組成物のポリビニルブチラールが、ポリスチレン当量で少なくとも２０，０００、好ましくは３０，０００に等しい値を中心とする、ゲル浸透クロマトグラフィによって評価される分子量を有することを特徴とする、態様１又は２に記載の積層グレージング材。
《態様４》
前記組成物のポリビニルブチラールの［ＯＨ］含有率が、１７％と２２％の間のポリビニルアルコール重量百分率に相当することを特徴とする、態様１〜３の１つに記載の積層グレージング材。
《態様５》
前記少なくとも１種の脂肪族ジカルボン酸ジエステルが、コハク酸エステル、グルタル酸エステル及びアジピン酸エステルから選択されることを特徴とする、態様１〜４の１つに記載の積層グレージング材。
《態様６》
前記少なくとも１種の白色顔料が二酸化チタンを含むことを特徴とする、態様１〜５の１つに記載の積層グレージング材。
《態様７》
前記少なくとも１種の白色顔料がルチル型二酸化チタンを含むことを特徴とする、態様１〜６の１つに記載の積層グレージング材。
《態様８》
前記少なくとも１種の白色顔料の量が、前記組成物の３２重量％と４２重量％の間であることを特徴とする態様１〜７の１つに記載の積層グレージング材。
《態様９》
前記少なくとも１つの溶媒が、少量の、グリコールエーテルで構成されることを特徴とする、態様１〜８の１つに記載の積層グレージング材。
《態様１０》
前記少なくとも１つの溶媒が、少量の、トリエチレングリコールジメチルエーテルで構成されることを特徴とする、態様１〜９の１つに記載の積層グレージング材。
《態様１１》
前記組成物が０．５〜３重量％のカーボンブラックを含有することを特徴とする、態様１〜１０の１つに記載の積層グレージング材。
《態様１２》
前記組成物が湿潤剤として有効量の可塑剤を含むことを特徴とする、態様１〜１１の１つに記載の積層グレージング材。
《態様１３》
前記組成物がシリコーンを含有しない有効量の界面活性剤を含むことを特徴とする、態様１〜１２の１つに記載の積層グレージング材。
《態様１４》
態様１〜１３の１つに記載の積層グレージング材の一部となるように意図されたポリマー材料シートにスクリーン印刷により印刷する方法であって、スクリーン印刷用スクリーンを通して当該シートに適用されるのが、次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物であることを特徴とする、ポリマー材料シートにスクリーン印刷により印刷する方法。
《態様１５》
適用される組成物の湿潤層の厚みが１０μｍと５０μｍの間であることを特徴とする、態様１４に記載の方法。
《態様１６》
態様１〜１３の１つに記載の積層グレージング材の一部となるように意図され、次のものを含む組成物、すなわち、
・１０〜１５重量％のポリビニルブチラールと、
・３２〜４５重量％の、少なくとも１種の脂肪族ジカルボン酸ジエステルで主として構成される少なくとも１種の溶媒と、
・２０℃における当該組成物のブルックフィールド粘度が９Ｐａ・ｓと１３Ｐａ・ｓの間となるように選択された量及び比表面積の少なくとも１種の白色顔料と、
を含む組成物を用いて、スクリーン印刷により印刷されている、ポリマー材料シート。